(57)【特許請求の範囲】
【請求項１】
カチオン染料および水性媒体を含有するインクジェットプリント用インク組成物であって、インク組成物中に下記（Ａ）の溶解安定剤を０．０５〜１０重量％含有することを特徴とするインクジェットプリント用インク組成物。
（Ａ）一般式〔Ｉ〕
【化１】
0004787416.tif 000016
で表される化合物からなる溶解安定剤であって、かつ該溶解安定剤は前記一般式で〔Ｉ〕において、
１）ｎが１もしくは２である化合物またはｎが１である化合物とｎが２である化合物との混合物１０〜９０重量％、および
２）ｎが５もしくは６である化合物またはｎが５である化合物とｎが６である化合物との混合物９０〜１０重量％、
からなる混合物から構成されてなる溶解安定剤。
【請求項２】
カチオン染料および水性媒体を含有するインクジェットプリント用インク組成物であって、インク組成物中に下記（Ａ）の溶解安定剤を０．０５〜１０重量％、および下記（Ｂ）の染色助剤を０．０５〜１０重量％含有することを特徴とするインクジェットプリント用インク組成物。
（Ａ）一般式〔Ｉ〕
【化２】
0004787416.tif 000017
で表される化合物からなる溶解安定剤であって、かつ該溶解安定剤は前記一般式で〔Ｉ〕において、
１）ｎが１もしくは２である化合物またはｎが１である化合物とｎが２である化合物との混合物１０〜９０重量％、および
２）ｎが５もしくは６である化合物またはｎが５である化合物とｎが６である化合物との混合物９０〜１０重量％、
からなる混合物から構成されてなる溶解安定剤。
（Ｂ）一般式〔II〕
【化３】
0004787416.tif 000018
【請求項３】
カチオン染料および水性媒体を含有するインクジェットプリント用インク組成物であって、インク組成物中に下記（Ａ）の溶解安定剤を０．０５〜１０重量％含有することを特徴とするインクジェットプリント用インク組成物。
（Ａ） 一般式〔Ｉ〕
【化４】
0004787416.tif 000019
で表される化合物からなる溶解安定剤であって、かつ該溶解安定剤は前記一般式で〔Ｉ〕において、
１）ｎが１もしくは２である化合物またはｎが１である化合物とｎが２である化合物との混合物３０〜７０重量％、および
２）ｎが５もしくは６である化合物またはｎが５である化合物とｎが６である化合物との混合物７０〜３０重量％、
からなる混合物から構成されてなる溶解安定剤。
【請求項４】
カチオン染料および水性媒体を含有するインクジェットプリント用インク組成物であって、インク組成物中に下記（Ａ）の溶解安定剤を０．０５〜１０重量％、および下記（Ｂ）の染色助剤を０．０５〜１０重量％含有することを特徴とするインクジェットプリント用インク組成物。
（Ａ）一般式〔Ｉ〕
【化５】
0004787416.tif 000020
で表される化合物からなる溶解安定剤であって、かつ該溶解安定剤は前記一般式で〔Ｉ〕において、
１）ｎが１もしくは２である化合物またはｎが１である化合物とｎが２である化合物との混合物３０〜７０重量％、および
２）ｎが５もしくは６である化合物またはｎが５である化合物とｎが６である化合物との混合物７０〜３０重量％、
からなる混合物から構成されてなる溶解安定剤。
（Ｂ）一般式〔II〕
【化６】
0004787416.tif 000021
【請求項５】
前記一般式〔Ｉ〕において、Ｒ′が水素原子である請求項１〜４のいずれか１項に記載のインクジェットプリント用インク組成物。
【発明の詳細な説明】
【０００１】
【発明の属する技術分野】
本発明は安定したインクジェットプリントが行えるように設計されたインク組成物に関する。
【０００２】
【従来の技術】
近年、高品位で小ロット生産が可能なインクジェットプリント産業が発展するに伴い、そのインクおよび対象となる被記録材に対して多種多様のニーズが高まってきている。
その中で、特に注目されている被記録材として、カチオン可染型のポリエステルやアクリル系樹脂があり、これらの素材を鮮明にプリントすることができる高品質、高性能のカチオン染料含有インク組成物が求められている。
カチオン染料はカラーイールド、鮮明度が各種染料の中で最も優れており、特に蛍光色領域に様々な色相のものを有していることから、繊維加工分野において浸漬染色法やスクリーン染色法等において盛んに用いられている。
【０００３】
インクジェットプリント方式で使用するインクは、一般に、水溶性染料を水または水と有機溶剤との混合液に溶解させて使用されている。
この場合のインクの特性として、
１）粘度、表面張力等の物性値が適当な範囲にあること、
２）インク中の成分の溶解安定性が高く、オリフィスの目詰まりが生じないこと、
３）長期間保存しても物性値の変化や固形物の析出が生じず、インクに変化が起こらないこと、
４）印写後において高品質の画像が得られること、
５）基材への定着速度が大きいこと、
６）記録画像の耐光性、耐水性等にすぐれていること
等が要求される。
【０００４】
しかし、イオン結合によって染色するカチオン染料はその反応性が高いことから安定性に劣り、沈殿・凝集の発生や染料の分解等が起こり、長期間の保存は困難であるという問題があった。
特に、低濃度のインク組成物においては安定性が悪く、長期保存性に欠けるため，インクジェットプリントで安定に吐出させるのは極めて困難であった。
このため、カチオン染料含有インク組成物において、保管中に染料結晶が析出して、沈殿が生ずるといったトラブルの発生を防ぐために、染料の溶解性を増す染料溶解剤を添加するのが一般的であった。
そのような染料溶解剤として、チオジグリコール類が一般的に使用されてきた。
しかし、チオジグリコールは、インク組成物中に酸、特に塩酸を含む場合、有毒ガスを発生するためその使用が限定されるうえに、溶解剤としては長期間の保存に対しては、必ずしも十分であるとはいえないものである。
【０００５】
その後、チオジグリコールに代わる溶解剤として、エチレングリコールモノフェニルエーテル、ジエチレングリコールモノフェニルエーテル、エチレングリコールモノベンジルエーテル、ジエチレングリコールモノベンジルエーテルを用いる技術（特開平８−１３４３７０号公報）、レゾルシン、オルシン、没食子酸化合物、Ｎ−ジアルキルアミド、ヒドロキノン、ピロガロール、ピロガロールエーテル、フロログルシン、ジヒドロキシ安息香酸化合物などのフェノール誘導体を用いる技術（特開平１０−２０４３１５号公報）が、それぞれ提案されている。
【０００６】
また、染料粉体と液体を混合するインクジェットプリント用インク組成物の製造の際の気泡の発生を抑制するために、低級アルキルアルコールを添加する方法（特開昭６３−１３９９６３号公報）、セロソルブ類、エチレングリコールモノアルキルエーテル類、エチレングリコールジアルキルエーテル類を添加する方法（特開平９−３１３７９号公報）、記録用紙に対して滲みがなく、高サイズ紙に対しても乾燥・定着性にすぐれたインクジェットプリント用インク組成物を得るために、フェノールのエチレンオキサイド付加物（付加モル数４〜２０）をインク組成物中に含有させる方法（特公平６−２１２５１号公報）等が提案されている。
さらに、特開昭６１−２３１２８４号公報には，塩基性染料にアニオン物質を添加し、インクジェットプリント用インクを得ることが提案されているが、これは塩を作成するため、不安定なカチオン染料の分解を妨げるのには好都合であるが、インクジェットインク組成物としてのインク物性には下記の問題があった。
【０００７】
すなわち、（１）カチオン染料にアニオン物質を添加するとこれらがイオン結合することにより凝集を起こす、（２）極微量の凝集であってもインクジェットにおいては吐出不良を発生し，良好な品位が得られない、（３）アニオン性の基材とカチオン染料との結合をアニオン物質が妨げるために染着濃度も不十分である、などの問題がある。
特開平６１−２７２２７７号公報には、溶解安定性のために含有多価金属の濃度を下げることが開示されているが、それだけではカチオン染料を安定させるには不十分であった。
【０００８】
上記の従来技術中には、染料溶解剤としてエチレングリコールモノフェニルエーテル（またはモノベンジルエーテル）やジエチレングリコールモノフェニルエーテル（またはモノベンジルエーテル）などをインク組成物中に含有させることが開示されているが、特に、染料濃度が比較的低いインク組成物における保存安定性を改良し、長期間保存した後でも、インクジェットプリント方式で安定に吐出させることができるインク組成物を得ることについては触れられていない。
【０００９】
【発明が解決しようとする課題】
本発明の目的は、上記従来の問題点を解決し，カチオン染料の保存安定性が良く，かつ安定したインクジェットプリントを可能とするインク組成物を提供することにある。
【００１０】
【課題を解決するための手段】
本発明者は上記の問題点を解決するために鋭意研究を重ねた結果、カチオン染料および水性媒体を含有するインクジェットプリント用インク組成物に、特定の溶解安定剤や染色助剤を含有させることにより、安定したインクジェットプリントを可能とし、これによって鮮明な画像を形成できることを見出し、本発明を完成させるに至った。
【００１１】
すなわち本発明は、（１）カチオン染料および水性媒体を含有するインクジェットプリント用インク組成物であって、インク組成物中に下記（Ａ）の溶解安定剤を０．０５〜１０重量％含有することを特徴とするインクジェットプリント用インク組成物
（Ａ）  一般式〔Ｉ〕
【００１２】
【化７】
0004787416.tif 000002
【００１３】
で表される化合物からなる溶解安定剤であって、かつ該溶解安定剤は前記一般式で〔Ｉ〕において、
１）ｎが１もしくは２である化合物またはｎが１である化合物とｎが２である化合物との混合物１０〜９０重量％、および
２）ｎが５もしくは６である化合物またはｎが５である化合物とｎが６である化合物との混合物９０〜１０重量％、
からなる混合物から構成されてなる溶解安定剤、に係る第１の発明、
【００１４】
また、（２）カチオン染料および水性媒体を含有するインクジェットプリント用インク組成物であって、インク組成物中に下記（Ａ）の溶解安定剤を０．０５〜１０重量％、および下記（Ｂ）の染色助剤を０．０５〜１０重量％含有することを特徴とするインクジェットプリント用インク組成物
（Ａ）一般式〔Ｉ〕
【００１５】
【化８】
0004787416.tif 000003
【００１６】
で表される化合物からなる溶解安定剤であって、かつ該溶解安定剤は前記一般式で〔Ｉ〕において、
１）ｎが１もしくは２である化合物またはｎが１である化合物とｎが２である化合物との混合物１０〜９０重量％、および
２）ｎが５もしくは６である化合物またはｎが５である化合物とｎが６である化合物との混合物９０〜１０重量％、
からなる混合物から構成されてなる溶解安定剤
（Ｂ）一般式〔II〕
【００１７】
【化９】
0004787416.tif 000004
【００１８】
で表される染色助剤、に係る第２の発明、
【００１９】
さらに、（３）カチオン染料および水性媒体を含有するインクジェットプリント用インク組成物であって、インク組成物中に下記（Ａ）の溶解安定剤を０．０５〜１０重量％含有することを特徴とするインクジェットプリント用インク組成物
（Ａ）  一般式〔Ｉ〕
【００２０】
【化１０】
0004787416.tif 000005
【００２１】
で表される化合物からなる溶解安定剤であって、かつ該溶解安定剤は前記一般式で〔Ｉ〕において、
１）ｎが１もしくは２である化合物またはｎが１である化合物とｎが２である化合物との混合物３０〜７０重量％、および
２）ｎが５もしくは６である化合物またはｎが５である化合物とｎが６である化合物との混合物７０〜３０重量％、
からなる混合物から構成されてなる溶解安定剤、に係る第３の発明、
【００２２】
さらにまた（４）カチオン染料および水性媒体を含有するインクジェットプリント用インク組成物であって、インク組成物中に下記（Ａ）の溶解安定剤を０．０５〜１０重量％、および下記（Ｂ）の染色助剤を０．０５〜１０重量％含有することを特徴とするインクジェットプリント用インク組成物。                （Ａ）一般式〔Ｉ〕
【００２３】
【化１１】
0004787416.tif 000006
【００２４】
で表される化合物からなる溶解安定剤であって、かつ該溶解安定剤は前記一般式で〔Ｉ〕において、
１）ｎが１もしくは２である化合物またはｎが１である化合物とｎが２である化合物との混合物３０〜７０重量％、および
２）ｎが５もしくは６である化合物またはｎが５である化合物とｎが６である化合物との混合物７０〜３０重量％、
からなる混合物から構成されてなる溶解安定剤
（Ｂ）一般式〔II〕
【００２５】
【化１２】
0004787416.tif 000007
【００２６】
で表される染色助剤、に係る第４の発明、
【００２７】
さらにまた、（５）、前記一般式〔Ｉ〕において、Ｒ′が水素原子である上記（１）〜（４）のいずれか１項に記載のインクジェットプリント用インク組成物に係る第５の発明、から構成される。
【００２８】
【発明の実施の形態】
以下、本発明の実施の形態について述べる。
本発明の溶解安定剤は、一般式〔Ｉ〕
【００２９】
【化１３】
0004787416.tif 000008
【００３０】
で表される化合物からなる溶解安定剤であって、かつ該溶解安定剤は前記一般式で〔Ｉ〕において、
（１）ｎが１もしくは２である化合物またはｎが１である化合物とｎが２である化合物との混合物（以下、「溶解安定剤成分ａ」という）、および
（２）ｎが５もしくは６である化合物またはｎが５である化合物とｎが６である化合物との混合物（以下、「溶解安定剤成分ｂ」という）、からなる混合物からなり、溶解安定剤成分ａおよび溶解安定剤成分ｂが、それぞれ、１０〜９０重量％および９０〜１０重量％、好ましくは３０〜７０重量％および７０〜３０重量％、の量割合からなる混合物である。
溶解安定剤成分ａまたは溶解安定剤成分ｂの量割合が１０重量％未満、あるいは９０重量％を越える範囲では、併用による溶解安定作用が十分に発揮できない。
【００３１】
本発明の溶解安定剤は、アルキル置換または非置換フェニル基（もしくはベンジル基）に、エチレンオキシドまたはプロピレンオキシドが１〜２個付加した化合物と５〜６個付加した化合物の混合物である。
【００３２】
このようなエチレンオキシドまたはプロピレンオキシドの付加数が３〜４を挟んで付加数の相異なるアルキル置換または非置換フェニル（もしくはベンジル）のエチレンオキシドまたはプロピレンオキシド付加物からなる混合物が、エチレンオキシドまたはプロピレンオキシドが１〜２個付加した化合物や５〜６個付加した化合物をそれぞれ単独で用いた場合に比較して、インク組成物の溶解安定性を著しく向上することができる根拠は必ずしも明確ではないが、前記一般式〔Ｉ〕で表される化合物における親水親油バランスの付加数（ｎ）依存性に基づくものであると推測される。
【００３３】
ところでカチオン染料は、水性媒体中ではイオンとなって溶解しているものである。
一般に染料の溶解度を向上させるためには、染料と同程度の極性を持った溶解剤を使用すると良いことが知られており、染料の極性に合わせて予め溶解剤を選択しインクを形成させればよい。
しかし、反応性に富むカチオン染料は、わずかな環境変化、例えばｐＨ変化や温度変化により分解し極性が変化し、予め適応した極性を有する溶解剤を添加しておいても水溶性から油溶性に変化し凝集を生じやすくなる。
そのために、その都度変化したカチオン染料の極性に合わせて溶解剤を対応させてやる必要がある。
【００３４】
親水親油バランスの観点からみると、一般にはカチオン染料を溶解するためには前記一般式〔Ｉ〕で表される化合物において、ｎは５〜６（親水性基のエチレンオキシドまたはプロピレンオキシド単位の影響がより大であり、水溶性を示す。）でこと足りるが、インクの状態で長期保存している間に、カチオン染料のカウンターアニオン成分が分解もしくは揮発し極性が急激に変化する。
【００３５】
そこで、ｎが５〜６である化合物に、ｎが１〜２の範囲（親油性基のフェニル基もしくはベンジル基の影響がより大となり、油溶性となる。）の溶解剤を併用することにより、極性が変化して油溶性となった染料をも溶解し、長期安定性を保つことが可能となるものと考えられる。
つまり、溶解剤として前記一般式〔Ｉ〕で表される化合物であつて、ｎが１〜２の化合物と、ｎが５〜６の化合物とを特定量割合で併せ用いることにより、長期安定性にすぐれ、前述した分解や凝集による沈降が起こらない結果となるものと推測される。
【００３６】
本発明の溶解安定剤は、インク組成物中に０．０５〜１０重量％含有させることにより、その目的を達成することができる。
０．０５重量％以下では、溶解安定作用を発揮することができず、１０重量％を越える量で含有させても特に効果が増大することはない。
本発明の溶解安定剤は揮発性も低く、ヘッドのノズル部での乾燥も防ぐことができ、また粘度、表面張力等の物性への影響も少ないので、インクジェットプリントには最適である。
本発明の一般式〔II〕
【００３７】
【化１４】
0004787416.tif 000009
【００３８】
で表される染色助剤は、前記溶解安定剤と併用することにより、カチオン染料の色素の種類による染色速度の差に起因する色割れを防止することができる。
また、インクジェット方式により色素を付与する場合には、付与したドットを多少にじませ均一に染色することが重要であるが、カチオン染料は移染性に劣るため、均染性が得られにくい。
【００３９】
そこで、この染色助剤を併用することでカチオン染料同士の凝集を妨げ，均染感に優れる製品を得ることができる。
一般式〔II〕で表される染色助剤において、Ｒ″は具体的には- Ｈ，- Ｃｌ，- Ｂｒ，- ＯＨ，- ＳＯ3 Ｎａ，- ＣＯＯＮａ，- ＣＯＯＣＨ3 ，- ＣＯＯＣ2 Ｈ5 ，- ＣＯＯＣ3 Ｈ7 ，- ＯＣＨ3 ，- ＯＣ2 Ｈ5 ，- ＯＣ3 Ｈ7 ，- ＣＮ，- ＮＨ2 等の基が挙げられる。
前記染色助剤は、組成物全体に対して０．０５〜１０重量％、好ましくは０．０５〜３重量％含有させることで十分その目的を達成することができる。
【００４０】
本発明で使用するカチオン染料としては、公知のすべてのカチオン染料を用いることができる。
例えば、Ｃ．Ｉ．ベーシックイエロー１，２，３，４，１１，１３，１４，１５，１９，２１，２８，２９，３２，３６，４０，４１，４５，５１，６３，６７，７０，７３等、Ｃ．Ｉ．ベーシックオレンジ２，２１，２２，２６等、Ｃ．Ｉ．ベーシックレツド１，２，１２，１３，１４，１５，１８，２２，２３，２４，２７，２９，３５，３６，３９，４６，５１，６９，７０，７３，８２等、Ｃ．Ｉ．ベーシックバイオレット１，３，７，１０，１１，１５，１６，２０，２１，２７等、Ｃ．Ｉ．ベーシックブルー１，３，５，７，９，２１，２６，４１，４５，４７，５４，６５，６９，７５，７７，１０５，１１７，１２９，１４７等、Ｃ．Ｉ．ベーシックグリーン１，４等、Ｃ．Ｉ．ベーシックブラウン１等を用いることができる。
ここでカチオン染料は、インク組成物中０．１〜１０重量％の範囲で含有されることが好ましい。
【００４１】
本発明に使用する水性媒体は、水または水と水溶性有機溶剤からなる。
水溶性有機溶剤としては、メチルアルコール、エチルアルコール、イソプロピルアルコール、等の低級アルコール類、アセトン、ジアセトンアルコール等のケトンまたはケトンアルコール類；テトラヒドロフラン、ジオキサン等の環状エーテル類、エチレングリコール、プロピレングリコール、ジエチレングリコール，トリエチレングリコール等のアルキレングリコール類、メチルセロソルブ、エチルセロソルブ等のセロソルブ類等が挙げられる。
【００４２】
インク組成物中には、揮発防止剤、触媒、吸油剤、防腐剤、消泡剤、保持剤、可塑剤、油脂、ワックス、粘度調整剤、熱硬化性樹脂、架橋剤、赤外線吸収剤、紫外線吸収剤、耐光向上剤、酸化防止剤、体質顔料、蛍光増白剤、吸着剤、還元防止剤、金属イオン封鎖剤、増量剤、吸湿剤、浸透剤、電解質、香料、抗菌剤、消臭剤、防虫剤等の各種添加剤を配合することが可能である。
【００４３】
インクジェットプリント方法としては、具体的に、荷電変調方式、マイクロドット方式、帯電噴射制御方式、インクミスト方式などの連続方式、ピエゾ方式、バブルジェット方式、静電吸引方式などのオン・デマンド方式などいずれも採用可能である。
被記録体のイオン性は、カチオン染料をイオン結合させるために被記録体自体がアニオン性であることが好ましい。
アニオン性を有する被記録体としては、亜硫酸基及び／又はカルボン酸基及び／又はフェノール基を有する水不溶性高分子化合物が挙げられる。
被記録体がアニオン性でない場合、アニオン性を有するバインダーを被記録体にあらかじめ付与することが好ましい。
具体的にアニオン性を有するバインダーとしては、フェノール樹脂、アイオノマー、ポリカルボン酸、ポリアクリル酸、ポリパラビニルフェノール、リグニン、リグニンスルホン酸、陽イオン交換樹脂等の樹脂類が挙げられる。
【００４４】
本発明のインク組成物は、各種の被記録体に適用可能である。
具体的には、ゴム、プラスチック成形体、プラスチックフィルム、紙、布帛、ガラス、金属材料などに対しても適用することができる。
中でも、布帛は吸水力に優れ深みのあるプリント物が得られることから、特に効果的である。
布帛を構成する繊維素材としては、アクリル繊維、ポリエステル繊維、ナイロン繊維、アセテート繊維、ウール、絹，綿等が挙げられるが、カチオン染料に対して染着性の高いアクリル、カチオン可染ポリエステル、カチオン可染ナイロン、カチオン可染アセテート等の繊維や、これらの繊維と他の繊維との複合体（混紡）が特に好ましい。
また、その組織形態においても、織物、編物、不織布など特に限定されるものではない。
【００４５】
布帛に対してカチオン染料を染着させる場合には、インク組成物を布帛に付与した後、８０〜１５０℃で湿熱発色処理を行い、次いで、余分な染料を洗い除くためソーピングを行うことにより、品質を向上させることができる。
あらかじめ布帛にインク保持剤を設けておくと染料が有効に利用でき、均染感・濃度面でも高品位なものを得ることができる。
インク保持剤としては、でんぷん、天然ゴム、天然ガム（グアーガム、タマリンドガム等）、アルギン酸ソーダ等の天然高分子、ヒドロキシエチルセルロース、カルボキシメチルセルロース、メチルセルロース、ヒドロキシメチルエチルセルロース、加工でんぷん、等の半合成高分子、ポリ酢酸ビニル、ポリオキシエチレン、ポリビニルアルコール、ポリアクリル酸ソーダ、ポリアクリル酸エステル、ポリアクリルアミド、でんぷん−アクリル共重合体等の合成高分子を用いることができる。
【００４６】
【実施例】
以下、具体的な実施例について説明するが、本発明はこれらの例に限
定されるものではない。
【００４７】
〔実施例１〕
以下の処方と方法によりカチオン染料含有インク組成物（以下、「カチオンインク」という。）を作成した。
0004787416.tif 000010
【００４８】
溶解安定剤における成分比（ｎに関して）
ｎ＝１の化合物：２９％（重量基準、以下同様）
ｎ＝２の化合物：２１％
ｎ＝５の化合物：２５％
ｎ＝６の化合物：２５％
これらの成分比は液体クロマトグラフィーで分離後、ＩＲ，ＧＣ−ＭＡＳＳスペクトルにて算出した。
上記の薬剤および水を混合して３０分間攪拌した後、得られた溶液を濾過し、溶解しない不純物（ゴミ等）を除くことによりカチオンインク１を得た。
次いで、このカチオンインクを５０℃と−５℃の恒温室に放置し、経日安定性試験を最長４週間にわたって行った。
また、以下のインクジェット条件により、最長６時間連続して吐出安定性試験を行い、ノズルの詰まりについて評価を行った。
【００４９】
〔インクジェット吐出条件〕
吐出装置：オンデマンド方式シリアル走査型印写装置
駆動電圧：１５０Ｖ
パルス幅：１０μｓ
ノズル経：５０μｍ
ノズル数：２００個
周波数  ：５ＫＨｚ
更に、予め入力されたデータに基づき、ノズルから噴射する圧力、ノズルの開閉、被記録材の位置、カートリッジの走行等をコンピュータ制御し、プリントを行った。
次いで、１３０℃で１０分間湿熱処理を行った。
その後、以下の条件で浴比１：１００の割合で洗浄液に浸し、６０℃で３０分間処理を行い、乾燥した。
【００５０】
〔洗浄条件〕
ソーダ灰                                                  ０．２部
リポトールＢ２０（ソーピング剤，日華化学株式会社製）      ０．２部
温水                                                          残部
合計                                                      １００部
得られたプリント物の表面濃度とインクのにじみについて評価を行った。
被記録材：アクリル１００％平織布帛
【００５１】
〔実施例２〕
以下の処方と方法によりカチオンインクを作成した。
0004787416.tif 000011
【００５２】
溶解安定剤における成分比（ｎに関して）
ｎ＝１の化合物：３０％
ｎ＝２の化合物：３０％
ｎ＝５の化合物：２０％
ｎ＝６の化合物：２０％
カチオンインク２を使用する以外は実施例１に準じ評価した。
【００５３】
〔実施例３〕
以下の処方と方法によりカチオンインクを作成した。
0004787416.tif 000012
【００５４】
溶解安定剤における成分比（ｎに関して）
ｎ＝１の化合物：３７％
ｎ＝２の化合物：１３％
ｎ＝５の化合物：２５％
ｎ＝６の化合物：２５％
カチオンインク３を使用する以外は実施例１に準じ評価した。
【００５５】
〔実施例４〕
以下の処方と方法によりカチオンインク４を作成した。
0004787416.tif 000013
【００５６】
溶解安定剤における成分比（ｎに関して）
ｎ＝１の化合物：５０％
ｎ＝５の化合物：２５％
ｎ＝６の化合物：２５％
カチオンインク４を使用する以外は実施例１に準じ評価した。
【００５７】
〔比較例１〕
以下の処方と方法によりカチオンインク５を作成した。
（カチオンインク５）
C.I. Basic Yellow 11                                      ５部
チオジグリコール                                      ２．５部
リンゴ酸                                              ０．１部
純水                                                    ９２部
カチオンインク５を使用する以外は実施例１に準じ評価した。
【００５８】
〔比較例２〕
以下の処方と方法によりカチオンインク６を作成した。
（カチオンインク６）
C.I. Basic Yellow 11                                      ５部
溶解安定剤                                            ２．５部
ＰｈＧ−Ｈ（Ｒ＝フェニル基，Ｒ′＝Ｘ＝Ｈ，日本乳化剤株式会社製）
リンゴ酸                                              ０．１部
純水                                                    ９２部
【００５９】
溶解安定剤における成分比（ｎに関して）
ｎ＝１の化合物：５８％
ｎ＝２の化合物：４２％
カチオンインク６を使用する以外は実施例１に準じ評価した。
【００６０】
〔比較例３〕
以下の処方と方法によりカチオンインク７を作成した。
（カチオンインク７）
C.I. Basic Yellow 11                                    ５部
溶解安定剤                                        ２．５部
ＰｈＧ−５５（Ｒ＝フェニル基，Ｒ′＝Ｘ＝Ｈ，日本乳化剤株式会社製）
リンゴ酸                                            ０．１部
純水                                                  ９２部
【００６１】
溶解安定剤における成分比（ｎに関して）
ｎ＝５の化合物：５０％
ｎ＝６の化合物：５０％
カチオンインク７を使用する以外は実施例１に準じ評価した。
【００６２】
〔比較例４〕
以下の処方と方法によりカチオンインク８を作成した。
0004787416.tif 000014
【００６３】
溶解安定剤における成分比（ｎに関して）
ｎ＝２の化合物：２７％
ｎ＝３の化合物：１０％
ｎ＝４の化合物：６３％
カチオンインク８を使用する以外は実施例１に準じ評価した。
【００６４】
〔比較例５〕
以下の処方と方法によりカチオンインク９を作成した。
（カチオンインク９）
C.I. Basic Yellow 11                                  ５部
溶解安定剤                                        ２．５部
ＰｈＧ（Ｒ＝フェニル基，Ｒ′＝Ｘ＝Ｈ，日本乳化剤株式会社製）
リンゴ酸                                          ０．１部
純水                                                ９２部
【００６５】
溶解安定剤における成分比（ｎに関して）
ｎ＝１の化合物：１００％
カチオンインク９を使用する以外は実施例１に準じ評価した。
【００６６】
評価方法
上記のようにして作成されたインクに対し、以下のような評価を行った。
その結果を表１に示す。
・保存安定性
インク１００ｃｃをガラス容器に密封し、５０℃と−５℃の条件にてそれぞれ４週間放置した後、次のように評価した。
【００６７】
判定基準
○＝問題発生なし
△＝わずかに凝集や粘度変化あり
×＝著しい凝集や増粘あり
【００６８】
・吐出安定性
インクをカートリッジに充填させ６時間吐出し、全２００ノズル中、詰まったノズル数で評価した。
【００６９】
・被記録物の品位評価
１）表面濃度  目視により、表面濃度を下記のように評価した。
判定基準
○＝濃度が高い
△＝やや濃度が低い
×＝濃度不足
２）均染感  目視により、均染感の程度を下記のように評価した。
判定基準
○＝均一でムラが全くない
△＝多少ムラがあるが品質に問題ない
×＝ムラが強い
【００７０】
表１から明白なように、本発明の加工方法で作成された実施例１〜４のカチオンインクは、保存安定性、吐出安定性に優れるだけでなく、高濃度でにじみの少ない画像を表現することができる。
特に、実施例２のように、含窒素界面活性剤を添加したインクを使用すると、より優れたインクジェットインクを作成することができる。
これに対し，本発明のカチオンインクによらない比較例１〜５は、保存安定性の悪さやノズル詰まりの多さから、インクジェットインクとして採用するには不十分で，画像も低濃度でにじみが多く，高品位な製品を得ることはできない。
【００７１】
【発明の効果】
以上のように、本発明によるカチオンインクは、保存安定性，吐出安定性に優れるだけでなく、高濃度で均染感のある画像を表現することができ、インクジェットプリント用インクとして好適であり、高品位の染色物を与えることができるものである。
【００７２】
【表１】
0004787416.tif 000015